(57)【要約】  本発明は、孔径が１μｍ以上５μｍ未満の気泡を１０個／ｍｍ３以上４０００個／ｍｍ３以下の範囲で含み、かつ閉気孔率が０．０１体積％以上１．０５体積％以下である透光性セラミックス焼結体に関する。このような透光性セラミックス焼結体において、厚さが１．９０ｍｍの試験片の波長５００〜９００ｎｍの可視スペクトルにおける平均透過率が７０％以上であると共に、厚さが１．９０ｍｍの試験片の０．５ｍｍのくし幅における鮮明度が６０％以上である。【特許請求の範囲】
【請求項１】
孔径が１μｍ以上５μｍ未満の気泡を１０個／ｍｍ３以上４０００個／ｍｍ３以下の範囲で含み、かつ閉気孔率が０．０１体積％以上１．０５体積％以下であり、
厚さが１．９０ｍｍの試験片の波長５００〜９００ｎｍの可視スペクトルにおける平均透過率が７０％以上であると共に、厚さが１．９０ｍｍの試験片の０．５ｍｍのくし幅における鮮明度が６０％以上である、透光性セラミックス焼結体。
【請求項２】
孔径が１μｍ以上５μｍ未満の気泡を１０個／ｍｍ３以上４０００個／ｍｍ３以下の範囲で含み、かつ閉気孔率が０．０１体積％以上１．０５体積％以下であり、
厚さが０．８０ｍｍの試験片の波長５００〜９００ｎｍの可視スペクトルにおける平均透過率が７４％以上であると共に、厚さが０．８０ｍｍの試験片の０．５ｍｍのくし幅における鮮明度が７５％以上である、透光性セラミックス焼結体。
【請求項３】
孔径が１μｍ以上５μｍ未満の気泡を１０個／ｍｍ３以上４０００個／ｍｍ３以下の範囲で含み、かつ閉気孔率が０．０１体積％以上１．０５体積％以下であり、
厚さが０．４０ｍｍの試験片の波長５００〜９００ｎｍの可視スペクトルにおける平均透過率が７８％以上であると共に、厚さが０．４０ｍｍの試験片の０．５ｍｍのくし幅における鮮明度が８０％以上である、透光性セラミックス焼結体。
【請求項４】
波長５００〜９００ｎｍの可視スペクトルにおけるヘイズが７％以下である、請求項１ないし請求項３のいずれか一項に記載の透光性セラミックス焼結体。
【請求項５】
波長５００〜９００ｎｍの可視スペクトルにおける反射率が１４．５％以下である、請求項１ないし請求項４のいずれか一項に記載の透光性セラミックス焼結体。
【請求項６】
厚さ２００μｍの範囲に存在する気泡を、投影し重ね合せて観察した際に、孔径が２００ｎｍ以上１μｍ未満の気泡が６０００個／ｍｍ２以上に密集した直径２０μｍ以上の気泡の集合体の数が４０個／ｍｍ３未満である、請求項１ないし請求項５のいずれか一項に記載の透光性セラミックス焼結体。
【請求項７】
前記透光性セラミックス焼結体の主配合成分は、モル百分率で６６％以上のＡｌ２Ｏ３を含有する、請求項１ないし請求項６のいずれか一項に記載の透光性セラミックス焼結体。
【請求項８】
前記透光性セラミックス焼結体の主配合成分は、さらに、モル百分率で２２％以上３４％以下のＡｌＮを含有する、請求項７に記載の透光性セラミックス焼結体。
【請求項９】
酸化物基準の質量百分率で、０．０２％以上０．２１％以下のＹ２Ｏ３を含有する、請求項７または請求項８に記載の透光性セラミックス焼結体。
【請求項１０】
酸化物基準の質量百分率で、０．００２％以上０．１９％以下のＬｉ２Ｏを含有する、請求項７ないし請求項９のいずれか一項に記載の透光性セラミックス焼結体。
【請求項１１】
酸化物基準の質量百分率で、０．００４％以上０．２３％以下のＭｇＯを含有する、請求項７ないし請求項１０のいずれか一項に記載の透光性セラミックス焼結体。
【請求項１２】
酸化物基準の質量百分率で、０．００２％以上０．３０％以下のＣａＯを含有する、請求項７ないし請求項１１のいずれか一項に記載の透光性セラミックス焼結体。
【請求項１３】
酸化物基準の質量百分率で、Ｎａ２Ｏ、ＳｉＯ２、ＳｎＯ２、およびＬａ２Ｏ３からなる群より選ばれる少なくとも１つを０．００２％以上０．１５％以下の範囲で含有する、請求項７ないし請求項１２のいずれか一項に記載の透光性セラミックス焼結体。
【請求項１４】
炭素の含有量が１５質量ｐｐｍ以上２５０質量ｐｐｍ以下である、請求項７ないし請求項１３のいずれか一項に記載の透光性セラミックス焼結体。
【請求項１５】
前記透光性セラミックス焼結体を構成する結晶粒の平均結晶粒径が６０μｍ以上２５０μｍ以下である、請求項１ないし請求項１４のいずれか一項に記載の透光性セラミックス焼結体。
【請求項１６】
前記透光性セラミックス焼結体の結晶構造が立方晶である、請求項１ないし請求項１５のいずれか一項に記載の透光性セラミックス焼結体。
【請求項１７】
請求項１ないし請求項６のいずれか１項に記載の透光性セラミックス焼結体を製造する方法であって、
セラミックス焼結体の主配合成分粉末と焼結添加剤粉末と気泡源となるカーボン源とを混合および粉砕して原料粉末を調製する工程と、
前記原料粉末を加圧成形して成形体を得る工程と、
前記成形体を相対密度が９６％以上となるように、かつ必須成分として、孔径が１μｍ以上５μｍ未満の気泡を１０個／ｍｍ３以上４０００個／ｍｍ３以下と、０．０１体積％以上１．０５体積％以下の閉気孔を含むように、一次焼結して一次焼結体を得る工程と、
前記一次焼結体を相対密度が９８．９５％以上となるように、常圧雰囲気中にて二次焼結し、前記透光性セラミックス焼結体として二次焼結体を得る工程と
を具備する透光性セラミックス焼結体の製造方法。
【請求項１８】
前記一次焼結体を得る工程を常圧以下の雰囲気中で行う、請求項１７に記載の透光性セラミックス焼結体の製造方法。
【請求項１９】
前記主配合成分粉末は、モル百分率で６６％以上のＡｌ２Ｏ３を含有する、請求項１７または請求項１８に記載の透光性セラミックス焼結体の製造方法。
【請求項２０】
前記主配合成分粉末は、さらに、モル百分率で２２％以上３４％以下のＡｌＮを含有する、請求項１９に記載の透光性セラミックス焼結体の製造方法。
【請求項２１】
前記原料粉末は、前記焼結添加剤粉末として、酸化物基準の質量百分率で、前記Ａｌ２Ｏ３量または前記Ａｌ２Ｏ３とＡｌＮとの合計量に対し、０．０２％以上０．１６％以下のＹ２Ｏ３または前記Ｙ２Ｏ３量に相当するＹ化合物、０．０２％以上０．２０％以下のＬｉ２Ｏまたは前記Ｌｉ２Ｏ量に相当するＬｉ化合物、０．０２％以上０．２０％以下のＭｇＯまたは前記ＭｇＯ量に相当するＭｇ化合物、および０．０１％以上０．１０％以下のＣａＯまたは前記ＣａＯ量に相当するＣａ化合物からなる群より選ばれる少なくとも１つを含有する、請求項１９または請求項２０に記載の透光性セラミックス焼結体の製造方法。
【請求項２２】
前記原料粉末は、前記焼結添加剤粉末として、酸化物基準の質量百分率で、前記Ａｌ２Ｏ３量または前記Ａｌ２Ｏ３とＡｌＮとの合計量に対し、さらにＮａ２Ｏ、ＳｉＯ２、ＳｎＯ２、およびＬａ２Ｏ３からなる群より選ばれる少なくとも１つを０．００２％以上０．１５％以下の範囲で含有する、請求項２１に記載の透光性セラミックス焼結体の製造方法。
【請求項２３】
前記原料粉末は、炭素量として２０質量ｐｐｍ以上２５０質量ｐｐｍ以下の前記カーボン源を含有する、請求項１７ないし請求項２２のいずれか一項に記載の透光性セラミックス焼結体の製造方法。
【請求項２４】
前記原料粉末の平均粒子径が１．０μｍ以下となるように、前記主配合成分粉末、前記焼結添加剤粉末、および前記カーボン源とを混合および粉砕する、請求項１７ないし請求項２３のいずれか一項に記載の透光性セラミックス焼結体の製造方法。
【請求項２５】
前記成形体を１５５０℃以上１７４０℃以下の温度で一次焼結し、前記一次焼結体を１８６０℃以上２０４０℃以下の温度で二次焼結する、請求項１９ないし請求項２４のいずれか一項に記載の透光性セラミックス焼結体の製造方法。
【発明の詳細な説明】
【技術分野】
【０００１】
本発明は、透光性セラミックス焼結体とその製造方法に関する。
【背景技術】
【０００２】
透光性を有するセラミックス焼結体としては、例えば酸化アルミニウム（アルミナ／Ａｌ２Ｏ３）焼結体や酸窒化アルミニウム（Ａｌ２＋ｘＯ３Ｎｘ：ＡｌＯＮ）焼結体等が知られている。特に、酸窒化アルミニウムの結晶構造は立方晶であるため、アルミナより理論的に透光性に優れる焼結体が得られることが期待されている。過酷な環境下で使用される透光性部材や傷等に対する耐久性が求められる透光性部材には、従来、単結晶構造を有するサファイア部材が用いられてきたが、単結晶サファイアは高価であるために、これに代えて透光性セラミックス焼結体を用いることが検討されている。透光性セラミックス焼結体は、例えば半導体製造装置の内部状況を確認することを可能にする窓材、腕時計や携帯型情報端末等の電子機器のカバー部材等に使用することが検討されている。【０００３】
セラミックス焼結体の透光性は、従来、気泡を極力減らすことにより向上すると考えられている。例えば、酸窒化アルミニウムは難焼結性の材料であるため、ホットプレス法やＨＩＰ法を適用して気泡量を減らし、それにより光の透過率を高めることが一般的である。しかしながら、ホットプレス法やＨＩＰ法のような加圧焼結法を適用した場合、セラミックス焼結体の製造コストが増加すると共に、気泡量の減少につれて反射率が増加しやすくなる。そこで、安価な常圧焼結法を適用して透光性セラミックス焼結体を作製することが検討されている。従来の常圧焼結法を適用して作製した酸窒化アルミニウム焼結体のようなセラミックス焼結体は、気泡を含む状態である程度まで透過率を高くすることができても、透光性部材を介した視認性を高めることが難しいという問題を有している。
【先行技術文献】
【特許文献】
【０００４】
【特許文献１】日本国特許第４９９５９２０号公報
【特許文献２】日本国特表２０１４−５０８０９２号公報
【特許文献３】米国特許出願公開第２０１５／０１１５５０７号明細書
【発明の概要】
【発明が解決しようとする課題】
【０００５】
上述したように、従来の透光性セラミックス焼結体のうち、加圧焼結体は気泡率が極めて低く、透過率に優れる反面、製造コストが増加するために高価であると共に、反射率が増加しやすいという難点を有している。一方、安価な常圧焼結体は気泡を含む状態である程度まで透過率を高くすることができても、透光性部材を介した視認性を高めることが難しいという問題を有している。ここで、透光性セラミックス焼結体の透過率、視認性（明瞭性）、反射率等には焼結体中の気泡が影響していると考えられる。【０００６】
定性的には、気泡が存在するほど光の散乱が強く起こるため、透過率や視認性は悪化すると考えられる。一方で、気泡が存在すると、表面の平滑性が小さくなるために反射率を抑えることができると考えられる。このように、透過率および視認性（明瞭性）と反射率とは、気泡の存在により相反する影響を受けるため、透明材料を作製する上では気泡の存在状態を目的に応じて制御することが重要となる。しかし、気泡の存在状態をどのように制御すれば透明で視認性の良い材料が得られるか明らかとなっていない。そこで、常圧焼結法により製造コストを低減することが可能であると共に、気泡を含有しながらも透明で視認性が良いセラミックス焼結体が求められている。【０００７】
本発明は、安価な常圧焼結法で作製することができ、その上で透明で視認性の良い透光性セラミックス焼結体とその製造方法を提供することを目的とする。
【課題を解決するための手段】
【０００８】
本発明は、以下に示す［１］〜［１６］の構成を有する透光性セラミックス焼結体、および［１７］〜［２５］の構成を有する透光性セラミックス焼結体の製造方法を提供するものである。【０００９】
［１］  孔径が１μｍ以上５μｍ未満の気泡を１０個／ｍｍ３以上４０００個／ｍｍ３以下の範囲で含み、かつ閉気孔率が０．０１体積％以上１．０５体積％以下であり、
厚さが１．９０ｍｍの試験片の波長５００〜９００ｎｍの可視スペクトルにおける平均透過率が７０％以上であると共に、厚さが１．９０ｍｍの試験片の０．５ｍｍのくし幅における鮮明度が６０％以上である、透光性セラミックス焼結体。
［２］  孔径が１μｍ以上５μｍ未満の気泡を１０個／ｍｍ３以上４０００個／ｍｍ３以下の範囲で含み、かつ閉気孔率が０．０１体積％以上１．０５体積％以下であり、
厚さが０．８０ｍｍの試験片の波長５００〜９００ｎｍの可視スペクトルにおける平均透過率が７４％以上であると共に、厚さが０．８０ｍｍの試験片の０．５ｍｍのくし幅における鮮明度が７５％以上である、透光性セラミックス焼結体。
［３］  孔径が１μｍ以上５μｍ未満の気泡を１０個／ｍｍ３以上４０００個／ｍｍ３以下の範囲で含み、かつ閉気孔率が０．０１体積％以上１．０５体積％以下であり、
厚さが０．４０ｍｍの試験片の波長５００〜９００ｎｍの可視スペクトルにおける平均透過率が７８％以上であると共に、厚さが０．４０ｍｍの試験片の０．５ｍｍのくし幅における鮮明度が８０％以上である、透光性セラミックス焼結体。
［４］  波長５００〜９００ｎｍの可視スペクトルにおけるヘイズが７％以下である、［１］〜［３］のいずれかに記載の透光性セラミックス焼結体。
［５］  波長５００〜９００ｎｍの可視スペクトルにおける反射率が１４．５％以下である、［１］〜［４］のいずれかに記載の透光性セラミックス焼結体。
［６］  厚さ２００μｍの範囲に存在する気泡を、投影し重ね合せて観察した際に、孔径が２００ｎｍ以上１μｍ未満の気泡が６０００個／ｍｍ２以上に密集した直径２０μｍ以上の気泡の集合体の数が４０個／ｍｍ３未満である、［１］〜［５］のいずれかに記載の透光性セラミックス焼結体。
［７］  前記透光性セラミックス焼結体の主配合成分は、モル百分率で６６％以上のＡｌ２Ｏ３を含有する、［１］〜［６］のいずれかに記載の透光性セラミックス焼結体。
［８］  前記透光性セラミックス焼結体の主配合成分は、さらに、モル百分率で２２％以上３４％以下のＡｌＮを含有する、［７］に記載の透光性セラミックス焼結体。
［９］  酸化物基準の質量百分率で、０．０２％以上０．２１％以下のＹ２Ｏ３を含有する、［７］または［８］に記載の透光性セラミックス焼結体。
［１０］  酸化物基準の質量百分率で、０．００２％以上０．１９％以下のＬｉ２Ｏを含有する、［７］〜［９］のいずれかに記載の透光性セラミックス焼結体。
［１１］  酸化物基準の質量百分率で、０．００４％以上０．２３％以下のＭｇＯを含有する、［７］〜［１０］のいずれかに記載の透光性セラミックス焼結体。
［１２］  酸化物基準の質量百分率で、０．００２％以上０．３０％以下のＣａＯを含有する、［７］〜［１１］のいずれかに記載の透光性セラミックス焼結体。
［１３］  酸化物基準の質量百分率で、Ｎａ２Ｏ、ＳｉＯ２、ＳｎＯ２、およびＬａ２Ｏ３からなる群より選ばれる少なくとも１つを０．００２％以上０．１５％以下の範囲で含有する、［７］〜［１２］のいずれかに記載の透光性セラミックス焼結体。
［１４］  炭素の含有量が１５質量ｐｐｍ以上２５０質量ｐｐｍ以下である、［７］〜［１３］のいずれかに記載の透光性セラミックス焼結体。
［１５］  前記透光性セラミックス焼結体を構成する結晶粒の平均結晶粒径が６０μｍ以上２５０μｍ以下である、［１］〜［１４］のいずれかに記載の透光性セラミックス焼結体。
［１６］  前記透光性セラミックス焼結体の結晶構造が立方晶である、［１］〜［１５］のいずれかに記載の透光性セラミックス焼結体。【００１０】
［１７］  ［１］〜［６］のいずれかに記載の透光性セラミックス焼結体を製造する方法であって、
セラミックス焼結体の主配合成分粉末と焼結添加剤粉末と気泡源となるカーボン源とを混合および粉砕して原料粉末を調製する工程と、
前記原料粉末を加圧成形して成形体を得る工程と、
前記成形体を相対密度が９６％以上となるように、かつ必須成分として、孔径が１μｍ以上５μｍ未満の気泡を１０個／ｍｍ３以上４０００個／ｍｍ３以下と、０．０１体積％以上１．０５体積％以下の閉気孔を含むように、一次焼結して一次焼結体を得る工程と、
前記一次焼結体を相対密度が９８．９５％以上となるように、常圧雰囲気中にて二次焼結し、前記透光性セラミックス焼結体として二次焼結体を得る工程と
を具備する透光性セラミックス焼結体の製造方法。
［１８］  前記一次焼結体を得る工程を常圧以下の雰囲気中で行う、［１７］に記載の透光性セラミックス焼結体の製造方法。
［１９］  前記主配合成分粉末は、モル百分率で６６％以上のＡｌ２Ｏ３を含有する、［１７］または［１８］に記載の透光性セラミックス焼結体の製造方法。
［２０］  前記主配合成分粉末は、さらに、モル百分率で２２％以上３４％以下のＡｌＮを含有する、［１９］に記載の透光性セラミックス焼結体の製造方法。
［２１］  前記原料粉末は、前記焼結添加剤粉末として、酸化物基準の質量百分率で、前記Ａｌ２Ｏ３量または前記Ａｌ２Ｏ３とＡｌＮとの合計量に対し、０．０２％以上０．１６％以下のＹ２Ｏ３または前記Ｙ２Ｏ３量に相当するＹ化合物、０．０２％以上０．２０％以下のＬｉ２Ｏまたは前記Ｌｉ２Ｏ量に相当するＬｉ化合物、０．０２％以上０．２０％以下のＭｇＯまたは前記ＭｇＯ量に相当するＭｇ化合物、および０．０１％以上０．１０％以下のＣａＯまたは前記ＣａＯ量に相当するＣａ化合物からなる群より選ばれる少なくとも１つを含有する、［１９］または［２０］に記載の透光性セラミックス焼結体の製造方法。
［２２］  前記原料粉末は、前記焼結添加剤粉末として、酸化物基準の質量百分率で、前記Ａｌ２Ｏ３量または前記Ａｌ２Ｏ３とＡｌＮとの合計量に対し、さらにＮａ２Ｏ、ＳｉＯ２、ＳｎＯ２、およびＬａ２Ｏ３からなる群より選ばれる少なくとも１つを０．００２％以上０．１５％以下の範囲で含有する、［２１］に記載の透光性セラミックス焼結体の製造方法。
［２３］  前記原料粉末は、炭素量として２０質量ｐｐｍ以上２５０質量ｐｐｍ以下の前記カーボン源を含有する、［１７］〜［２２］のいずれかに記載の透光性セラミックス焼結体の製造方法。
［２４］  前記原料粉末の平均粒子径が１．０μｍ以下となるように、前記主配合成分粉末、前記焼結添加剤粉末、および前記カーボン源とを混合および粉砕する、［１７］〜［２３］のいずれかに記載の透光性セラミックス焼結体の製造方法。
［２５］  前記成形体を１５５０℃以上１７４０℃以下の温度で一次焼結し、前記一次焼結体を１８６０℃以上２０４０℃以下の温度で二次焼結する、［１９］〜［２４］のいずれかに記載の透光性セラミックス焼結体の製造方法。
【発明の効果】
【００１１】
本発明の透光性セラミックス焼結体は、安価な常圧焼結法で作製することができ、その上で透明性および視認性を高めることができる。また、本発明の製造方法によれば、そのような透光性セラミックス焼結体を安価に提供することができる。
【発明を実施するための形態】
【００１２】
以下、本発明の実施形態について説明する。なお、以下の説明において、「〜」を用いて示される数値範囲は、「〜」の前後に記載される数値をそれぞれ最小値および最大値として含む範囲を示す。
【００１３】
本発明の実施形態の透光性セラミックス焼結体は、孔径が１μｍ以上５μｍ未満の気泡を１０〜４０００個／ｍｍ３の範囲で含み、かつ閉気孔率が０．０１体積％以上１．０５体積％以下である。そのような気泡を１０〜４０００個／ｍｍ３の範囲で含む透光性セラミックス焼結体は、常圧焼結法で作製することができるだけでなく、焼結体の透光性等を高めることができる。すなわち、孔径が１μｍ以上５μｍ未満の気泡は焼結体の透過率に及ぼす影響が大きい。そのような気泡の数が４０００個／ｍｍ３以下であれば、セラミックス焼結体の透過率やヘイズ（白濁）等の光の透過特性を高めることができる。孔径が１μｍ以上５μｍ未満の気泡の量は３０００個／ｍｍ３以下が好ましく、２０００個／ｍｍ３以下がより好ましく、１０００個／ｍｍ３以下がさらに好ましい。孔径が１μｍ以上５μｍ未満の気泡を１０個／ｍｍ３以上含むセラミックス焼結体は、常圧焼結法で作製することができるだけでなく、反射率を低下させることができると共に、熱伝導率や密度等を低下させることができる。孔径が１μｍ以上５μｍ未満の気泡の量は３０個／ｍｍ３以上が好ましく、１００個／ｍｍ３以上がより好ましく、２００個／ｍｍ３以上がさらに好ましく、２５０個／ｍｍ３以上が特に好ましい。
【００１４】
孔径が５μｍ以上の気泡は、透過率やヘイズに影響を及ぼし、そのような気泡の数は７０個／ｍｍ３以下とすることが好ましく、それにより透過率やヘイズ等の光の透過特性を高めることができる。孔径が５μｍ以上の気泡の数は４０個／ｍｍ３以下が好ましく、２０個／ｍｍ３以下がより好ましく、１０個／ｍｍ３以下がさらに好ましく、５個／ｍｍ３以下が特に好ましい。また、閉気孔率の体積比率に関しては、反射率、密度、熱伝導率、耐熱衝撃性等に影響する。閉気孔率が０．０１〜１．０５体積％の範囲であれば、反射率に加えて密度や熱伝導率を低下させ、耐熱衝撃性を向上させることができる。
【００１５】
上述した気泡を有する実施形態の透光性セラミックス焼結体において、厚さが１．９０ｍｍの試験片の可視スペクトル（波長５００〜９００ｎｍ）における平均透過率が７０％以上であると共に、厚さが１．９０ｍｍの試験片の０．５ｍｍのくし幅における鮮明度が６０％以上であることが好ましい。平均透過率が７０％以上であれば、透明材料としての機能を満たすことができる。その上で、鮮明度を６０％以上とすることによって、透光性セラミックス焼結体を介した像の視認性を高めることができる。すなわち、平均透過率が７０％以上で、かつ鮮明度が６０％以上であれば、孔径が１μｍ以上５μｍ未満の気泡を１０〜４０００個／ｍｍ３の範囲で含むセラミックス焼結体において、当該部材を通して物体等を明瞭に視認もしくは確認することを可能にする透明部材としての機能を発揮させることができる。言い換えると、７０％以上の平均透過率に加えて、鮮明度を６０％以上とすることによって、透明部材としての実用性を備える透光性セラミックス焼結体を提供することが可能になる。
【００１６】
７０％以上の平均透過率は、例えば孔径が１μｍ以上５μｍ未満の気泡を４０００個／ｍｍ３以下とすることにより実現することができる。ここで、透過率とは試験片に入射した入射光に対し、試験片を透過した透過光の百分率のことであり、入射角に対し直線的に透過する透過光の百分率を特に直線透過率と呼ぶ。本願明細書で規定する平均透過率は、直線透過率を指すものである。この直線透過率が大きいほど多くの光が透過するため、試験片を通して反対側に存在する物体が明るく見える。直線透過率に影響を与える因子としては、材料表面での反射、気泡や粒界による散乱、不純物やイオンによる吸収等が挙げられる。透過率は人の目視による視認性の観点から高いほど好ましい。人の目視による視認性の観点からは、可視光域における透過率は７０％以上が好ましく、７４％以上がより好ましく、７８％以上がさらに好ましく、８０％以上が特に好ましい。
【００１７】
０．５ｍｍのくし幅における６０％以上の鮮明度は、例えば、後述する孔径が２００ｎｍ以上１μｍ未満の気泡が６０００個／ｍｍ２以上に密集した直径２０μｍ以上の気泡の集合体の数を４０個／ｍｍ３未満とすることにより実現することができる。以下では、孔径が２００ｎｍ以上１μｍ未満の気泡を微小気泡と呼び、そのような気泡の集合体を微小気泡の集合体と記す。ここで、鮮明度とは試験片を通して反対側に見える物体像の鮮明度（写像性）を数値化した値であり、この鮮明度が大きいと、試験片の反対側に存在する物体がぼやけずに明確に見える。試験片の反対側に存在する物体が試験片とは接触せずに離れている場合には、物体がぼやけて見えやすくなるため、人の目視による視認性の観点からは非常に重要な指標となる。特に、人が目視することを目的とした、少なくとも２００ｍｍ２以上の表面積を有する物品においては、視認性を高めるための重要な指標となる。透光性セラミックス焼結体を透明部材として使用する場合、鮮明度が６０％以上であれば透光性セラミックス焼結体の反対側に存在する物体をぼやけずに明確に確認することができる。鮮明度は６５％以上がより好ましく、７０％以上がさらに好ましく、７３％以上が特に好ましい。
【００１８】
実施形態の透光性セラミックス焼結体においては、厚さが１．９０ｍｍの試験片の可視スペクトルにおける平均透過率が７０％以上であると共に、厚さが１．９０ｍｍの試験片の０．５ｍｍのくし幅における鮮明度が６０％以上であることが好ましい。
また、厚さが０．８０ｍｍの試験片の可視スペクトルにおける平均透過率が７４％以上であると共に、厚さが０．８０ｍｍの試験片の０．５ｍｍのくし幅における鮮明度が７５％以上であることが好ましい。
また、厚さが０．４０ｍｍの試験片の可視スペクトルにおける平均透過率が７８％以上であると共に、厚さが０．４０ｍｍの試験片の０．５ｍｍのくし幅における鮮明度が８０％以上であることが好ましい。
上述した各試験片（１．９０ｍｍの試験片、０．８０ｍｍの試験片、または０．４０ｍｍの試験片）の平均透過率および鮮明度は、少なくとも１つの厚さの試験片でその値を満足すれば透光性セラミックス焼結体に透明部材としての機能を付与することができる。また、各試験片の平均透過率および鮮明度が２つの厚さの試験片の値、さらには全ての厚さの試験片の値を満足させることによって、透光性セラミックス焼結体の透明部材としての機能をさらに高めることができる。
【００１９】
厚さが１．９０ｍｍの試験片の可視スペクトルにおける平均透過率は７４％以上がより好ましく、７８％以上がさらに好ましく、８０％以上が特に好ましい。厚さが１．９０ｍｍの試験片の０．５ｍｍのくし幅における鮮明度は６５％以上がより好ましく、７０％以上がさらに好ましく、７３％以上が特に好ましい。厚さが０．８０ｍｍの試験片の可視スペクトルにおける平均透過率は７８％以上がより好ましく、８０％以上がさらに好ましく、８２％以上が特に好ましい。厚さが０．８０ｍｍの試験片の０．５ｍｍのくし幅における鮮明度は７９％以上がより好ましく、８３％以上がさらに好ましく、８７％以上が特に好ましい。厚さが０．４０ｍｍの試験片の可視スペクトルにおける平均透過率は８０％以上がより好ましく、８２％以上がさらに好ましく、８４％以上が特に好ましい。厚さが０．４０ｍｍの試験片の０．５ｍｍのくし幅における鮮明度は８４％以上がより好ましく、８８％以上がさらに好ましく、９２％以上が特に好ましい。
【００２０】
さらに、実施形態の透光性セラミックス焼結体において、厚さが１．９０ｍｍの試験片に可視スペクトルの光を透過させた場合の直線透過光に対する、直線透過光に対して１度の角度で拡散する拡散光の割合が０．８０％以上２．５０％未満であることが好ましく、同様に直線透過光に対して２度の角度で拡散する拡散光の割合が０．１０％以上０．２５％未満であることが好ましく、直線透過光に対して３度の角度で拡散する拡散光の割合が０．０２％以上０．１０％未満であることが好ましい。これらの直線透過光に対する拡散光の割合は、透光性セラミックス焼結体の鮮明度に影響を及ぼすと考えられる。上記した直線透過光に対する拡散光の割合を満足させることによって、透光性セラミックス焼結体の鮮明度を向上させることができる。
【００２１】
実施形態の透光性セラミックス焼結体において、厚さが１．９０ｍｍの試験片の波長５００〜９００ｎｍの可視スペクトルにおけるヘイズは７％以下であることが好ましい。ここで、ヘイズとは試験片を透過した全光線透過率に対する拡散透過率の百分率である。このヘイズの値が大きいと試験片が白濁して見える。ヘイズに影響を与える因子としては、気泡や粒界による散乱が挙げられる。いずれの試験片においても、ヘイズは小さいほど好ましいが、人の目視による視認性の観点からは０．７％未満まで過剰に小さくする必要性は低い。人の目視による視認性の観点からは、可視スペクトルにおけるヘイズは７％以下が好ましく、６％以下がより好ましく、５％以下がさらに好ましく、４．５％以下が特に好ましい。特に、厚さが０．８０ｍｍの試験片の可視スペクトルにおけるヘイズは６％以下が好ましく、厚さが０．４０ｍｍ以下の可視スペクトルにおける試験片のヘイズは４．５％以下が好ましい。実施形態の透光性セラミックス焼結体は、気泡の大きさや量等を制御することで、上記したヘイズを満足させることができる。
【００２２】
実施形態の透光性セラミックス焼結体において、反射率（波長５００〜９００ｎｍの可視スペクトルにおける平均反射率）は１４．５％以下であることが好ましい。ここで、反射率とは試験片に入射した入射光に対し、試験片を透過せずに反射した光の百分率のことである。反射率が大きいと、試験片で光が反射するために視認性が低下する。反射率に影響を与える因子としては、屈折率、表面の平滑性等が挙げられ、屈折率が大きく、表面が平滑であるほど大きくなる。反射率は人の目視による視認性の観点から低い方が好ましい。人の目視による視認性の観点から、可視スペクトルにおける反射率は１４．５％以下が好ましく、１４．２％以下がより好ましく、１３．８％以下がさらに好ましく、１３．５％以下が特に好ましい。実施形態の透光性セラミックス焼結体は、気泡の大きさや量等を制御することで、上記した反射率を満足させることができる。
【００２３】
本願明細書で規定する平均透過率（直線透過率）、鮮明度、ヘイズ、および反射率（平均反射率）は、以下のようにして測定した値を示すものとする。直線透過率および反射率は、日本分光社製の角度依存分光計「ＡＲＭ−５００Ｎ」を用いて測定する。直線透過率は入射角０°、反射率は入射角５°とし、２００ｎｍ〜２０００ｎｍの波長域で測定し、５００〜９００ｎｍの波長の透過率および反射率の平均値から平均透過率および平均反射率を求めるものとする。鮮明度は、試験片の透過光の光線軸に直交する光学くし（光学くし幅：０．５ｍｍ）を移動させ、光線軸上にくしの透過部分があるときの光量（Ｍ）と、くしの遮光部分があるときの光量（ｍ）とを求め、これら両者の差（Ｍ−ｍ）と和（Ｍ＋ｍ）の比率（｛（Ｍ−ｍ）／（Ｍ＋ｍ）｝×１００（％））である。鮮明度は、ＪＩＳ  Ｋ７３７４：２００７にしたがって、スガ試験機社製の写像性測定器「ＩＣＭ−１Ｔ」を用いて測定する。ヘイズはＪＩＳ  Ｋ７１３６：２０００にしたがって、村上色彩技術研究所社製のヘイズメーター「ＨＭ−６５Ｌ２型」を用いて測定する。
【００２４】
実施形態の透光性セラミックス焼結体は、厚さが１．９０ｍｍの試験片において、厚さ２００μｍの範囲に存在する気泡を、投影し重ね合せて観察した際に、孔径が２００ｎｍ以上１μｍ未満の微小気泡が６０００個／ｍｍ２以上に密集した直径（最大径）２０μｍ以上の微小気泡の集合体の数が４０個／ｍｍ３未満であることが好ましい。上記した孔径を有する微小気泡は、透光性セラミックス焼結体の鮮明度に及ぼす影響が大きい。すなわち、孔径が２００ｎｍ以上１μｍ未満の微小気泡は、焼結体の透過率にはあまり影響を及ぼさないものの、そのような微小気泡が集合して存在している場合には、焼結体の鮮明度が低下しやすい。このような点に対して、上記した孔径を有する微小気泡が６０００個／ｍｍ２以上に密集した直径２０μｍ以上の集合体の数を４０個／ｍｍ３未満とすることによって、透光性セラミックス焼結体の鮮明度を高めることができる。微小気泡の集合体の数は３０個／ｍｍ３未満とすることがより好ましく、２０個／ｍｍ３未満とすることがさらに好ましく、１０個／ｍｍ３未満とすることが特に好ましい。
【００２５】
本願明細書で規定する孔径が１μｍ以上５μｍ未満の気泡の数、閉気孔率、および微小気泡の集合体の数は、以下のようにして測定した値を示すものとする。孔径が１μｍ以上５μｍ未満の気泡の数は、サンプルをデジタルマイクロスコープで観察し、画像処理装置を用いることによりカウントする。具体的には、デジタルマイクロスコープＶＨＸ−１０００（キーエンス社製）を用いて、倍率３００倍で、サンプルの任意の場所の厚さ２００μｍの範囲を１μｍ間隔でスキャンし、画像を投影し重ね合わせることにより泡個数カウント用の画像を得る。同様の作業を、サンプルの位置を変えながら繰り返し、１０ｍｍ２の範囲の画像を得て、これらの画像を画像処理ソフトであるＷｉｎＲＯＯＦ（三谷商事株式会社製）で読み込み、２値化処理を行うことで泡個数をカウントし、得られた泡個数から個数密度を算出する。閉気孔率は、アルキメデス法により測定する。微小気泡の集合体の数は、デジタルマイクロスコープＶＨＸ−５０００（キーエンス社製）を用い、倍率３０００倍で、サンプルの任意の場所の厚さ２００μｍの範囲を１μｍ間隔でスキャンし、画像を投影し重ね合わせることにより泡個数カウント用の画像を得る。同様の作業を、サンプル位置を変えながら繰り返し、５ｍｍ２の範囲の画像を得て、目視により孔径が２００ｎｍ以上１μｍ未満の気泡が６０００個／ｍｍ２以上に密集した直径２０μｍ以上の集合体の数をカウントする。
【００２６】
実施形態の透光性セラミックス焼結体において、多結晶体である焼結体を構成する結晶粒の平均結晶粒径は６０μｍ以上２５０μｍ以下であることが好ましい。結晶粒の平均結晶粒径を６０μｍ以上とすることによって、相対的に光の散乱要因となる結晶粒界が減少するため、セラミックス焼結体の透過率やヘイズ等を向上させることができる。また、結晶粒の平均結晶粒径を２５０μｍ以下とすることによって、セラミックス焼結体の透過率やヘイズ等を向上させつつ、強度や硬度等を高めることができる。結晶粒の平均結晶粒径の下限値は８０μｍがより好ましく、１００μｍがさらに好ましく、１２０μｍが特に好ましい。結晶粒の平均結晶粒径の上限値は２３０μｍがより好ましく、２１０μｍがさらに好ましく、１９０μｍが特に好ましい。
【００２７】
実施形態の透光性セラミックス焼結体の組成は、特に限定されるものではないが、上述した透過率やヘイズ等を得る上で、酸化アルミニウム（アルミナ／Ａｌ２Ｏ３）を主配合成分とする酸化物系焼結体であることが好ましい。具体的には、透光性セラミックス焼結体の主配合成分は、６６モル％以上のＡｌ２Ｏ３を含有することが好ましい。さらに、実施形態の透光性セラミックス焼結体の主配合成分は、６６モル％以上のＡｌ２Ｏ３に加えて、２２〜３４モル％のＡｌＮを含有することが好ましい。ここで、主配合成分とは、原料粉末を混合する際に計算の基礎となるＡｌ２Ｏ３とＡｌＮを指す。ここで、Ａｌ２Ｏ３とＡｌＮは、合計量の最大値が１００％となっており、原料粉末の質量割合の計算において、百分率計算（いわゆる外割計算）で分母となる。このようなＡｌ２Ｏ３とＡｌＮとを含有するセラミックス焼結体、すなわちＡｌ２Ｏ３とＡｌＮとを所定の比率で反応させた化合物である酸窒化アルミニウム（ＡｌＯＮ）の焼結体は、結晶構造が立方晶であるため、アルミナ焼結体より透光性を向上させることができる。
【００２８】
実施形態の透光性セラミックス焼結体の結晶構造は、立方晶であることが好ましい。ここでいう立方晶とは、スピネル構造も含むものである。結晶構造が立方晶である場合、屈折率の結晶方位依存性が無いため、セラミックス焼結体の透光性を高めることができる。なお、実施形態の透光性セラミックス焼結体は、酸窒化アルミニウム焼結体に限定されるものではなく、例えば１５〜２３モル％のＭｇを含むＭｇＡｌＯＮ焼結体、０．６〜２．５モル％のＬｉを含むＬｉＡｌＯＮ焼結体、ＭｇＡｌ２Ｏ４焼結体、立方晶ＺｒＯ２焼結体等であってもよい。
【００２９】
上記した酸窒化アルミニウム焼結体は、焼結添加剤として機能する、酸化イットリウム（Ｙ２Ｏ３）、酸化リチウム（Ｌｉ２Ｏ）、酸化マグネシウム（ＭｇＯ）、および酸化カルシウム（ＣａＯ）からなる群より選ばれる少なくとも１つを含有することが好ましい。セラミックス焼結体における酸化イットリウム（Ｙ２Ｏ３）の含有量は、酸化物基準の質量百分率で、０．０２〜０．２１％であることが好ましい。酸化イットリウムをこのような量で含有させることによって、酸窒化アルミニウム焼結体の焼結性を高めると共に、孔径が１μｍ以上５μｍ未満の気泡の量を制御しつつ、微小気泡の集合体の数を減少させることができる。酸化イットリウム（Ｙ２Ｏ３）の含有量の下限値は、０．０４質量％であることがより好ましく、０．０６質量％であることがさらに好ましく、０．０７質量％であることが特に好ましい。酸化イットリウム（Ｙ２Ｏ３）の含有量の上限値は、０．１６質量％であることがより好ましく、０．１２質量％であることがさらに好ましく、０．０９質量％であることが特に好ましい。
【００３０】
セラミックス焼結体における酸化リチウム（Ｌｉ２Ｏ）の含有量は、酸化イットリウムの含有理由と同様な効果を得るために、酸化物基準の質量百分率で、０．００２〜０．１９％であることが好ましい。酸化リチウム（Ｌｉ２Ｏ）の含有量の下限値は、０．００４質量％であることがより好ましく、０．００７質量％であることがさらに好ましく、０．０１０質量％であることが特に好ましい。酸化リチウム（Ｌｉ２Ｏ）の含有量の上限値は、０．１２質量％であることがより好ましく、０．０６５質量％であることがさらに好ましく、０．０２５質量％であることが特に好ましい。
【００３１】
セラミックス焼結体における酸化マグネシウム（ＭｇＯ）の含有量は、酸化イットリウムの含有理由と同様な効果を得るために、酸化物基準の質量百分率で、０．００４〜０．２３％であることが好ましい。酸化マグネシウム（ＭｇＯ）の含有量の下限値は、０．０４質量％であることがより好ましく、０．０７質量％であることがさらに好ましく、０．０９質量％であることが特に好ましい。酸化マグネシウム（ＭｇＯ）の含有量の上限値は、０．１８質量％であることがより好ましく、０．１５質量％であることがさらに好ましく、０．１２質量％であることが特に好ましい。
【００３２】
セラミックス焼結体における酸化カルシウム（ＣａＯ）の含有量は、酸化イットリウムの含有理由と同様な効果を得るために、酸化物基準の質量百分率で、０．００２〜０．３０％であることが好ましい。酸化カルシウム（ＣａＯ）の含有量の下限値は、０．００８質量％であることがより好ましく、０．０１０質量％であることがさらに好ましく、０．０１２質量％であることが特に好ましい。酸化カルシウム（ＣａＯ）の含有量の上限値は、０．１５質量％であることがより好ましく、０．１０質量％であることがさらに好ましく、０．０６０質量％であることが特に好ましい。
【００３３】
酸化イットリウム、酸化リチウム、酸化マグネシウム、および酸化カルシウムは、いずれも同様な効果を示すため、どの材料を使用してもよいが、酸化イットリウム、酸化リチウム、および酸化マグネシウムから選ばれる少なくとも１つを使用することが好ましく、さらに酸化リチウムと他の材料とを組み合わせて使用することがより好ましく、それらにより気泡の制御および減少効果が得られやすくなる。そのような組合せにおいて、酸化リチウムと酸化マグネシウムとを組み合わせて使用する場合には、Ｌｉ２Ｏに対するＭｇＯの質量比（ＭｇＯ／Ｌｉ２Ｏ比）を０．４以上２０以下の範囲とすることが好ましい。ＭｇＯ／Ｌｉ２Ｏ比を上記した範囲に制御することによって、気泡の制御および減少効果を高めることができる。
【００３４】
実施形態の透光性セラミックス焼結体を適用した酸窒化アルミニウム焼結体は、さらに、酸化ナトリウム、酸化ケイ素、酸化錫、および酸化ランタンからなる群より選ばれる少なくとも１つを含んでいてもよい。これらの化合物は、孔径が１μｍ以上５μｍ未満の気泡量の制御や微小気泡の集合体数の減少に効果を示す。酸化ナトリウム（Ｎａ２Ｏ）、酸化ケイ素（ＳｉＯ２）、酸化錫（ＳｎＯ２）、および酸化ランタン（Ｌａ２Ｏ３）の含有量は、酸化物基準の質量百分率で、０．００２〜０．１５％であることが好ましい。２つ以上の化合物を含む場合、上記した含有量はそれらの合計含有量である。上記した化合物の合計含有量の下限値は０．０１０質量％であることがより好ましく、０．０２０質量％であることがさらに好ましく、０．０４０質量％であることが特に好ましい。上記した化合物の合計含有量の上限値は０．１３質量％であることがより好ましく、０．１０質量％であることがさらに好ましく、０．０８質量％であることが特に好ましい。
【００３５】
実施形態の透光性セラミックス焼結体を適用した酸窒化アルミニウム焼結体は、１５質量ｐｐｍ以上２５０質量ｐｐｍ以下の炭素（Ｃ）を含むことが好ましい。炭素を含む化合物等は、後述するように酸窒化アルミニウム焼結体の製造工程において気泡源となるものの、例えばそのような炭素源の残留炭素量を１５〜２５０質量ｐｐｍの範囲に制御することで、孔径が１μｍ以上５μｍ未満の気泡を１０〜４０００個／ｍｍ３の範囲とすることができるため、酸窒化アルミニウム焼結体の透過率や鮮明度を高めることができる。炭素含有量の下限値は２０質量ｐｐｍがより好ましく、２５質量ｐｐｍがさらに好ましく、３０質量ｐｐｍが特に好ましい。炭素含有量の上限値は２００質量ｐｐｍがより好ましく、１００質量ｐｐｍがさらに好ましく、６０質量ｐｐｍが特に好ましい。
【００３６】
実施形態の透光性セラミックス焼結体を適用した酸窒化アルミニウム焼結体は、基本的に、主配合成分であるＡｌ２Ｏ３とＡｌＮとの化合物（ＡｌＯＮ）と、焼結添加剤として機能するＹ２Ｏ３、Ｌｉ２Ｏ、ＭｇＯ、およびＣａＯからなる群より選ばれる少なくとも１つと、Ｎａ２Ｏ、ＳｉＯ２、ＳｎＯ２、およびＬａ２Ｏ３からなる群より選ばれる少なくとも１つと、炭素とから構成される。酸窒化アルミニウム焼結体は、これら以外の成分を不純物として含んでいてもよいが、不純物量は０．３質量％以下とすることが好ましい。酸窒化アルミニウム焼結体中の不純物量は０．２質量％以下がより好ましく、０．１質量％以下が特に好ましい。
【００３７】
さらに、実施形態の透光性セラミックス焼結体を適用した酸窒化アルミニウム焼結体において、２１℃での熱伝導率が１２．５Ｗ／ｍ・Ｋ未満、３００℃から２０℃の水中へ投入した後の試験片の曲げ強度が４０ＭＰａ以上、ビッカース硬さが１３．８ＧＰａ以上、曲げ強度が２００ＭＰａ以上であることが好ましい。実施形態の酸窒化アルミニウム焼結体の気泡の量や形態、組成等を制御することによって、上記したような各種特性を得ることができる。これらによって、透光性セラミックス焼結体を高温下での使用が想定される部材や耐熱性、耐熱衝撃性、傷耐性等が求められる部材に適用する場合において、部材（セラミックス焼結体）の信頼性、耐久性、機能性等を向上させることができる。
【００３８】
本願明細書における熱伝導率、急冷後の曲げ強度、ビッカース硬さ、および曲げ強度は、以下のようにして測定した値を示すものとする。熱伝導率は、京都電子工業社製のレーザーフラッシュ法熱物性測定装置「ＭＯＤＥＬ  ＬＦＡ−５０２」を用いて、２１℃の温度下で測定する。ビッカース硬さは、ビッカース硬さ計システム（日鉄住金テクノロジー社製）を用いて、１０ｋｇｆの押し込み荷重で１５秒間押し込むことにより測定する。曲げ強度は、幅４ｍｍ、高さ３ｍｍ、長さ５０ｍｍの試験片を用いた３点曲げ試験により、２５℃で測定する。急冷後の曲げ強度（耐熱衝撃性）は、幅４ｍｍ、高さ３ｍｍ、長さ５０ｍｍの試験片を３００℃で３０分加熱した後、２０℃の水中に透視面を縦にして垂直に１００ｍｍ／ｓの速度で投入して急冷し、急冷後の試験片の３点曲げ強度を測定することにより評価する。
【００３９】
実施形態の透光性セラミックス焼結体の製造方法は、特に限定されるものではないが、セラミックス焼結体の主配合成分粉末と焼結添加剤（焼結助剤）粉末と気泡源となるカーボン源とを含む混合粉末（原料粉末）の成形体を、基本的に常圧焼結することにより製造される。常圧とは大気圧（０．１０１３２５ＭＰａ）から０．１３ＭＰａまでの圧力範囲を示すものとする。実施形態によるセラミックス焼結体の製造方法は、例えばセラミックス焼結体の主配合成分粉末と焼結添加剤粉末と気泡源となるカーボン源とを混合して原料粉末（混合粉末）を調製する工程と、原料粉末を加圧成形して成形体を得る工程と、成形体を相対密度が９６％以上となるように一次焼結して一次焼結体を得る工程と、一次焼結体を相対密度が９８．９５％以上となるように、常圧雰囲気下にて二次焼結し、透光性セラミックス焼結体として二次焼結体を得る工程とを具備している。
【００４０】
ここで、実施形態の透光性セラミックス焼結体において、前述した孔径が１μｍ以上５μｍ未満の気泡の数や微小気泡の集合体の数に影響を及ぼす因子は明らかではないが、焼成前の原料粉末の平均粒子径（一次粒子径）、気泡源となるカーボンの残炭量、焼結添加剤（焼結助剤）の種類や含有量等が影響していると考えられる。以下に、実施形態の透光性セラミックス焼結体の製造方法の代表例として、酸窒化アルミニウム焼結体の製造方法について詳述する。
【００４１】
まず、酸窒化アルミニウム焼結体の主配合成分粉末を用意する。酸窒化アルミニウム焼結体の主配合成分粉末としては、６６モル％以上のアルミナ（Ａｌ２Ｏ３）粉末と２２〜３４モル％の窒化アルミニウム（ＡｌＮ）粉末との混合粉末が用いられる。Ａｌ２Ｏ３粉末に代えて、Ａｌ（ＯＨ）３粉末等を用いてもよい。
【００４２】
焼結添加剤としては、酸化物基準の質量百分率で、アルミナと酸窒化アルミニウムとの合計量に対し、０．０２％以上０．１６％以下の酸化イットリウム（Ｙ２Ｏ３）またはＹ２Ｏ３量に相当するＹ化合物、０．０２％以上０．２０％以下の酸化リチウム（Ｌｉ２Ｏ）またはＬｉ２Ｏ量に相当するＬｉ化合物、０．０２％以上０．２０％以下の酸化マグネシウム（ＭｇＯ）またはＭｇＯ量に相当するＭｇ化合物、および０．０１％以上０．１０％以下の酸化カルシウム（ＣａＯ）またはＣａＯ量に相当するＣａ化合物からなる群より選ばれる少なくとも１つを用いることが好ましい。焼結添加剤は、さらに酸化ナトリウム（Ｎａ２Ｏ）、酸化ケイ素（ＳｉＯ２）、酸化錫（ＳｎＯ２）、および酸化ランタン（Ｌａ２Ｏ３）からなる群より選ばれる少なくとも１つを、酸化物基準の質量百分率で、アルミナと酸窒化アルミニウムとの合計量に対し、０．００２〜０．１５％の範囲で含有してもよい。
【００４３】
焼結添加剤として使用するＹ化合物、Ｌｉ化合物、Ｍｇ化合物、およびＣａ化合物としては、Ｙ（ＮＯ３）３、Ｍｇ（ＮＯ３）２のような硝酸塩、Ｌｉ２ＣＯ３、ＭｇＣＯ３、ＣａＣＯ３のような炭酸塩等の金属塩化合物が例示される。これらの金属塩の中でも、Ｍｇ（ＮＯ３）２はＭｇ源の一部として好適に用いられる。原因は明らかではないが、Ｌｉ化合物としてＬｉＦを用いることは好ましくない。また、Ｎａ２Ｏ、ＳｉＯ２、ＳｎＯ２、およびＬａ２Ｏ３からなる群より選ばれる少なくとも１つに関しても、酸化物に代えて炭酸塩、硝酸塩、塩化物、アルコキシド化合物等を用いてもよい。焼結添加剤としては、酸化物粉末や金属塩粉末等に限らず、金属粉末を使用してもよい。
【００４４】
気泡源となるカーボン源としては、例えばポリカルボン酸系の高分子、ポリエチレングリコール、アクリルアミド、Ｎ−［３−（トリメトキシシリル）プロピル］ジエチレントリアミン、カーボンナノ粉末等を用いることができる。カーボン源は、原料粉末中に炭素量として２０〜２５０質量ｐｐｍの範囲となるように含有されることが好ましい。このような量のカーボン源を原料粉末中に含有させることによって、透光性セラミックス焼結体中の孔径が１μｍ以上５μｍ未満の気泡の数や微小気泡の集合体の数を所望の範囲に制御することができる。
【００４５】
上述した酸窒化アルミニウム焼結体の主配合成分粉末と焼結添加剤粉末とカーボン源とを、所望の比率で混合した後に粉砕する。混合物の粉砕は、原料粉末（混合・粉砕粉末）の平均粒子径が１．０μｍ以下となるように実施することが好ましい。平均粒子径が１．０μｍ以下の原料粉末を用いて、セラミックス焼結体を製造することによって、孔径が１μｍ以上５μｍ未満の気泡の数や微小気泡の集合体の数の制御性、特に微小気泡の集合体の数の制御性を高めることができる。原料粉末の平均粒子径は０．８μｍ以下とすることがより好ましく、０．６μｍ以下とすることがさらに好ましく、０．４μｍ以下とすることが特に好ましい。混合物の粉砕法は、特に限定されるものではないが、エタノール等の有機溶媒を媒体として用いた回転ボールミル法や振動ボールミル法等の湿式粉砕法を適用することが好ましい。このような湿式粉砕法を用いて、例えば７２時間以上というように比較的長時間粉砕することによって、平均粒子径を１．０μｍ以下の原料粉末を安定して得ることができる。混合物の粉砕法に湿式粉砕を適用した場合には、得られたスラリーを乾燥させて原料粉末とする。
【００４６】
上記したような原料粉末を金型プレス法や静水圧プレス法等の加圧成形法を適用して、所望の形状に加圧成形して成形体を作製する。特に、酸窒化アルミニウム焼結体の場合には、アルミナ粉末と窒化アルミニウム粉末との混合粉末を反応させて酸窒化アルミニウムを合成することによって、難焼結性の酸窒化アルミニウム焼結体を製造する。このため、アルミナと窒化アルミニウムとを反応させて酸窒化アルミニウムを合成する前に、成形体の段階で緻密化しておくことが好ましく、原料粉末の成形法に高密度な成形体を作製することが可能な静水圧プレスを適用することが好ましい。
【００４７】
次に、上記したような加圧成形体を焼結することによって、酸窒化アルミニウム焼結体のような透光性セラミックス焼結体を製造する。成形体の焼結工程は、比較的低温で焼成して一次焼結体を得る一次焼結工程と、一次焼結体を一次焼結工程より高温で焼成して二次焼結体を得る二次焼結工程とを有することが好ましい。成形体の一次焼結工程は、常圧雰囲気または常圧以下の減圧雰囲気中で実施する。一次焼結工程を常圧以下の減圧雰囲気中で実施することによって、焼結体の緻密性を高めることができる。一次焼結温度は、一次焼結体の相対密度が９６％以上となるように設定することが好ましく、酸窒化アルミニウム焼結体を作製する場合には１５５０〜１７４０℃の温度に設定することが好ましい。
【００４８】
一次焼結体の二次焼結工程は、常圧雰囲気中で実施する。これによって、適度に気泡を含むセラミックス焼結体を安価に得ることができる。一次焼結体の二次焼結温度は、二次焼結体の相対密度が９８．９５％以上となるように設定することが好ましく、酸窒化アルミニウム焼結体を作製する場合には１８６０〜２０４０℃の温度に設定することが好ましい。このような温度で二次焼結工程を実施することによって、二次焼結体の密度を高めると共に、二次焼結体を構成する結晶粒の平均結晶粒径、孔径が１μｍ以上５μｍ未満の気泡の数や微小気泡の集合体の数の制御性を高めることができる。
【００４９】
上述した実施形態の透光性セラミックス焼結体は、例えば透明性と共に耐熱性、耐候性、耐傷性等が求められる各種透明部材として好適に用いられる。そのような透明部材の具体例としては、電子機器の表示部のカバー部材や傷防止用に設けられるカバー部材のような外装部材、光学機器のカバー部材のような外装部材、耐プラズマ性部材、透明刃物、透明な耐摩耗性部材等が挙げられる。
【００５０】
上述した電子機器とは、電子工学の技術を応用した電気製品であり、例えば液晶表示装置、カーナビゲーション、車載表示機器、携帯電話、携帯型情報端末、ゲーム機、ＣＤプレイヤ、ＤＶＤプレイヤ、デジタルカメラ、テレビ、電子手帳、電子辞書、パソコン、プリンタ、時計、太陽光発電装置、太陽熱発電装置、スマートメガネ、ＥＲおよびＶＲデバイス等が挙げられる。光学機器とは、光の作用と性質を利用した機器であり、例えば望遠鏡、カメラ、内視鏡、サーモグラフィー、レーザー、プロジェクター、バーコード読み取り機、センサー等が挙げられる。耐プラズマ性部材とは、耐プラズマ性が要求される部材、特に半導体製造装置の窓材やステージ等が挙げられる。刃物とは、刃という構造を持ち、対象物を切る（切断または切削）するための道具であり、例えばナイフ、小刀、剃刀、包丁、ハサミ、メス、彫刻刀等が挙げられる。
【実施例】
【００５１】
以下、実施例を挙げて本発明を具体的に説明するが、本発明はこれらの実施例に限定されるものではない。なお、例１〜２７が実施例であり、例２８〜４９が比較例である。【００５２】
［例１］
まず、平均粒子径がそれぞれ１．０μｍであるＡｌ２Ｏ３粉末、ＡｌＮ粉末、Ｙ２Ｏ３粉末、Ｌｉ２ＣＯ３粉末、およびＭｇＯ粉末を用意した。Ａｌ２Ｏ３粉末とＡｌＮ粉末とを、モル比でＡｌ２Ｏ３：ＡｌＮ＝７０：３０となるように１５０ｇ秤量し、さらにＡｌ２Ｏ３粉末とＡｌＮ粉末の合計量（１５０ｇ）に対して、０．０９質量％のＹ２Ｏ３粉末、０．０７質量％のＬｉ２ＣＯ３粉末、０．１５質量％のＭｇＯ粉末を秤量した。さらに、カーボン源としてポリカルボン酸系高分子（中京油脂社製、商品名：セルナＤ−３０５）１．５ｇ（焼成後の残炭量として４５〜５５ｐｐｍに相当）を秤量し、これら各原料をポリウレタン製のポットに入れた。直径５ｍｍの高純度アルミナボールを使用し、４４０ｍｌの無水エタノールを媒体として回転ボールミル（愛知電気社製、商品名：ＡＮ−３Ｓ）で９６時間混合、粉砕した後、得られたスラリーを減圧乾燥して原料粉末を得た。得られた原料粉末の平均粒子径は０．６μｍであった。【００５３】
次に、得られた原料粉末を、乾式一軸プレスを使って直径１６ｍｍ、厚さ３ｍｍのディスクに成形した後、冷間等方圧プレス機（日機装社製、商品名：ＣＬ１５−２８−２０）を使用して２０００ｋｇ／ｃｍ２の圧力で静水圧プレスして成形体を形成した。得られた成形体をカーボン製のるつぼに入れ、カーボン焼成炉で２０Ｐａの真空雰囲気下にて１６５０℃で１０時間保持して１次焼成した。焼成炉内の雰囲気を大気圧のＮ２雰囲気とした後、１９６０℃まで昇温し、その温度で５時間保持して２次焼成した。この後、室温まで冷却してセラミックス焼結体を得た。焼成時の昇温速度は、１３５０℃まで２２０℃／ｈとし、１３５０℃以上では２０℃／ｈとした。焼成後の冷却速度は、１０００℃まで１００℃／ｈとし、１０００℃以下では２０℃／ｈとした。【００５４】
このようにして得たセラミックス焼結体におけるＹ２Ｏ３、Ｌｉ２Ｏ、ＭｇＯの各成分量、炭素（Ｃ）量、フッ素（Ｆ）量、およびその他不純物量を、誘導結合プラズマ質量分析計ＩＣＰ−ＭＳ（島津製作所社製）により測定した。Ｙ２Ｏ３、Ｌｉ２Ｏ、ＭｇＯの各成分量は、セラミックス焼結体の主配合成分であるＡｌ２Ｏ３とＡｌＮとの合計量（主配合成分量）に対する質量割合として表１に示す。また、炭素量、フッ素量、およびその他不純物量は、セラミックス焼結体の全量に対する質量割合として表１に示す。セラミックス焼結体の結晶構造、密度、平均結晶粒径を表１に示す。【００５５】
次に、得られたセラミックス焼結体について、孔径が１μｍ以上５μｍ未満の気泡数（個／ｍｍ３）、閉気孔率、厚さが１．９０ｍｍの試験片における平均透過率、厚さが１．９０ｍｍの試験片の０．５ｍｍのくし幅における鮮明度、厚さが１．９０ｍｍの試験片のヘイズ、反射率、厚さが１．９０ｍｍの試験片における孔径が２００ｎｍ以上１μｍ未満の微小気泡が６０００個／ｍｍ２以上に密集した直径２０μｍ以上の微小気泡集合体の数（個／ｍｍ３）、熱伝導率、急冷後の曲げ強度、ビッカース硬さ、および曲げ強度を、前述した方法にしたがって測定した。測定結果を表１に示す。また、平均透過率、鮮明度、ヘイズについては、厚さが０．８０ｍｍの試験片および厚さが０．４０ｍｍの試験片についても測定した。さらに、各試験片の１°、２°、３°の拡散光（０．４０ｍｍの試験片については１°のみ）の強度比を前述した方法にしたがって測定した。これらの測定結果を表１に合わせて示す。【００５６】
［例２〜７］
例１のセラミックス焼結体の製造工程において、Ｌｉ２ＣＯ３粉末の配合量を表１に示す組成となるように変更する以外は、例１と同様にしてセラミックス焼結体を作製した。各セラミックス焼結体の各成分量（不純物量を含む）、気泡数、各特性値等を例１と同様にして測定した。それらの結果を表１に示す。【００５７】
【表１】
2018168666.tif 000002
【００５８】
表１に示すように、例１〜３のＡｌＯＮ焼結体は、特に孔径が１μｍ以上５μｍ未満の気泡数が少なく、かつ微小気泡集合体の数も少ないため、透過率および鮮明度が高いことが分かる。このようなＡｌＯＮ焼結体を透明部材として用いることによって、透明部材としてのＡｌＯＮ焼結体の反対側に存在する物体を明確に視認することが可能になる。例４のＡｌＯＮ焼結体はＬｉ２Ｏを含んでおらず、孔径が１μｍ以上５μｍ未満の気泡数が他の例より若干多い。このことから、ＡｌＯＮ焼結体は焼結添加剤成分としてＬｉ２Ｏを含むことが有効であることが分かる。【００５９】
［例８〜１１］
例１のセラミックス焼結体の製造工程において、Ａｌ２Ｏ３とＡｌＮの含有量比を表２に示すように変更する以外は、例１と同様にしてセラミックス焼結体を作製した。各セラミックス焼結体の各成分量（不純物量を含む）、気泡数、各特性値等を例１と同様にして測定した。それらの結果を表２に示す。【００６０】
【表２】
2018168666.tif 000003
【００６１】
［例１２］
例５のセラミックス焼結体の製造工程において、Ｙ２Ｏ３の含有量を表３に示すように増加させる以外は、例５と同様にしてセラミックス焼結体を作製した。セラミックス焼結体の各成分量（不純物量を含む）、気泡数、各特性値等を例１と同様にして測定した。それらの結果を表３に示す。例１２に比べて例５のＡｌＯＮ焼結体の方が、孔径が１μｍ以上５μｍ未満の気泡数が少なく、かつ微小気泡集合体の数も少ないため、透過率および鮮明度が高いことが分かる。【００６２】
［例１３〜１４］
例５のセラミックス焼結体の製造工程において、ＭｇＯ３の含有量を表３に示すように増加させる以外は、例５と同様にしてセラミックス焼結体を作製した。各セラミックス焼結体の各成分量（不純物量を含む）、気泡数、各特性値等を例１と同様にして測定した。それらの結果を表３に示す。例１３および例１４に比べて例５のＡｌＯＮ焼結体の方が、孔径が１μｍ以上５μｍ未満の気泡数が少なく、かつ微小気泡集合体の数も少ないため、透過率および鮮明度が高いことが分かる。【００６３】
［例１５〜１７］
例１のセラミックス焼結体の製造工程において、Ｎａ２Ｏ、ＳｉＯ２、ＳｎＯ２、およびＬａ２Ｏ３の少なくとも１つを含有させる以外は、例１と同様にしてセラミックス焼結体を作製した。各セラミックス焼結体の各成分量（不純物量を含む）、気泡数、各特性値等を例１と同様にして測定した。それらの結果を表３および表４に示す。例１５のＡｌＯＮ焼結体は、特に孔径が１μｍ以上５μｍ未満の気泡数が少なく、かつ微小気泡集合体の数も少ないため、透過率および鮮明度が高いことが分かる。【００６４】
［例１８〜１９］
例４のセラミックス焼結体の製造工程において、ＣａＯを含有させる以外は、例４と同様にしてセラミックス焼結体を作製した。各セラミックス焼結体の各成分量（不純物量を含む）、気泡数、各特性値等を例１と同様にして測定した。それらの結果を表４に示す。例１８のＡｌＯＮ焼結体は、特に孔径が１μｍ以上５μｍ未満の気泡数が少なく、かつ微小気泡集合体の数も少ないため、透過率および鮮明度が高いことが分かる。【００６５】
［例２０］
例３のセラミックス焼結体の製造工程において、カーボン源の含有量を増やしてカーボン残留量を増加させる以外は、例３と同様にしてセラミックス焼結体を作製した。セラミックス焼結体の各成分量（不純物量を含む）、気泡数、各特性値等を例１と同様にして測定した。それらの結果を表４に示す。例２０に比べて例３のＡｌＯＮ焼結体の方が、孔径が１μｍ以上５μｍ未満の気泡数が少なく、透過率が高いことが分かる。【００６６】
［例２１］
まず、平均粒子径が４００ｎｍのＭｇＡｌＯＮ粉末、平均粒子径がそれぞれ１．０μｍのＹ２Ｏ３粉末、Ｌｉ２ＣＯ３粉末、およびＭｇＯ粉末を用意した。モル比でＡｌ２Ｏ３：ＡｌＮ：ＭｇＯ＝６８．２：１５．９：１５．９のＭｇＡｌＯＮ粉末を１５０ｇ秤量し、このＭｇＡｌＯＮ粉末（１５０ｇ）に対して、０．０５質量％のＹ２Ｏ３粉末、０．１４質量％のＬｉ２ＣＯ３粉末、０．１０質量％のＭｇＯ粉末を秤量した。さらに、カーボン源としてポリカルボン酸系高分子（中京油脂社製、商品名：セルナＤ−３０５）１．５ｇを秤量し、これら各原料をポリウレタン製のポットに入れた。直径５ｍｍの高純度アルミナボールを使用し、４４０ｍｌの無水エタノールを媒体として回転ボールミル（愛知電気社製、商品名：ＡＮ−３Ｓ）で９６時間混合、粉砕した後、得られたスラリーを減圧乾燥して原料粉末を得た。得られた原料粉末の平均粒子径は０．２５μｍであった。【００６７】
次に、得られた原料粉末を、乾式一軸プレスを使って直径１６ｍｍ、厚さ３ｍｍのディスクに成形した後、冷間等方圧プレス機（日機装社製、商品名：ＣＬ１５−２８−２０）を使用して２０００ｋｇ／ｃｍ２の圧力で静水圧プレスして成形体を形成した。得られた成形体をカーボン製のるつぼに入れ、カーボン焼成炉で２０Ｐａの真空雰囲気下にて１６５０℃で３時間保持して１次焼成した。焼成炉内の雰囲気を大気圧のＮ２雰囲気とした後、１８７５℃まで昇温し、その温度で２４時間保持して２次焼成した。この後、室温まで冷却してセラミックス焼結体を得た。焼成時の昇温速度は、１３５０℃まで２２０℃／ｈとし、１３５０℃以上では２０℃／ｈとした。焼成後の冷却速度は、１０００℃まで１００℃／ｈとし、１０００℃以下では２０℃／ｈとした。このようにして得たセラミックス焼結体の各成分量（不純物量を含む）、気泡数、各特性値等を例１と同様にして測定した。それらの結果を表４に示す。【００６８】
【表３】
2018168666.tif 000004
【００６９】
【表４】
2018168666.tif 000005
【００７０】
［例２２〜２３］
例１のセラミックス焼結体の製造工程において、１次焼成温度を１６００℃（例２２）および１７００℃（例２３）に変更する以外は、例１と同様にしてセラミックス焼結体を作製した。セラミックス焼結体の各成分量（不純物量を含む）、気泡数、各特性値等を例１と同様にして測定した。それらの結果を表５に示す。例２２および例２３に比べて例１のＡｌＯＮ焼結体の方が、孔径が１μｍ以上５μｍ未満の気泡数が少なく、かつ微小気泡集合体の数も少ないため、透過率および鮮明度が高いことが分かる。【００７１】
［例２４］
例４のセラミックス焼結体の製造工程において、１次焼成雰囲気を大気圧のＮ２雰囲気に変更する以外は、例４と同様にしてセラミックス焼結体を作製した。セラミックス焼結体の各成分量（不純物量を含む）、気泡数、各特性値等を例１と同様にして測定した。それらの結果を表５に示す。焼結添加剤としてＬｉ２Ｏを含まない場合には、１次焼成雰囲気を大気圧とすることが好ましく、例４に比べて例２４のＡｌＯＮ焼結体の方が、孔径が１μｍ以上５μｍ未満の気泡数が少なく、かつ微小気泡集合体の数も少ないため、透過率および鮮明度が高いことが分かる。【００７２】
［例２５］
例１のセラミックス焼結体の製造工程において、ＭｇＯ源としてＭｇ（ＮＯ３）２を用いる以外は、例１と同様にしてセラミックス焼結体を作製した。セラミックス焼結体の各成分量（不純物量を含む）、気泡数、各特性値等を例１と同様にして測定した。それらの結果を表５に示す。例２５に比べて例１のＡｌＯＮ焼結体の方が、孔径が１μｍ以上５μｍ未満の気泡数が少なく、かつ微小気泡集合体の数も少ないため、透過率および鮮明度が高いことが分かる。【００７３】
［例２６］
例１のセラミックス焼結体の製造工程において、ＭｇＯ源として０．０９質量％のＭｇＯと０．０６質量％に相当するＭｇ（ＮＯ３）２とを用いる以外は、例１と同様にしてセラミックス焼結体を作製した。セラミックス焼結体の各成分量（不純物量を含む）、気泡数、各特性値等を例１と同様にして測定した。それらの結果を表５に示す。例１に比べて例２６のＡｌＯＮ焼結体の方が、孔径が１μｍ以上５μｍ未満の気泡数が少なく、かつ微小気泡集合体の数も少ないため、透過率および鮮明度が高いことが分かる。【００７４】
［例２７］
例１のセラミックス焼結体の製造工程において、成形体の形状を直径９０ｍｍ、厚さ１５ｍｍのディスクとする以外は、例１と同様にしてセラミックス焼結体を作製した。セラミックス焼結体の各成分量（不純物量を含む）、気泡数、各特性値等を例１と同様にして測定した。それらの結果を表５に示す。例１のＡｌＯＮ焼結体の方が、孔径が１μｍ以上５μｍ未満の気泡数が少なく、かつ微小気泡集合体の数も少ないものの、例２７のＡｌＯＮ焼結体も透明部材に求められる透過率および鮮明度を有することが分かる。【００７５】
【表５】
2018168666.tif 000006
【００７６】
［例２８〜２９］
例１のセラミックス焼結体の製造工程において、Ａｌ２Ｏ３とＡｌＮの含有量比を表６に示すように変更する以外は、例１と同様にしてセラミックス焼結体を作製した。セラミックス焼結体の各成分量（不純物量を含む）、気泡数、各特性値等を例１と同様にして測定した。それらの結果を表６に示す。例２８のＡｌＯＮ焼結体は、孔径が１μｍ以上５μｍ未満の気泡数が多く、かつ微小気泡集合体の数も多いため、透過率および鮮明度が低い。例２９のＡｌＯＮ焼結体は、鮮明度が低い。【００７７】
［例３０〜３１］
例１のセラミックス焼結体の製造工程において、Ｌｉ２Ｏ３の含有量を表６に示すように増加させる以外は、例１と同様にしてセラミックス焼結体を作製した。なお、例３１では１次焼成工程を大気圧のＮ２雰囲気中で実施した。セラミックス焼結体の各成分量（不純物量を含む）、気泡数、各特性値等を例１と同様にして測定した。それらの結果を表５に示す。例３０および例３１のＡｌＯＮ焼結体は、孔径が１μｍ以上５μｍ未満の気泡数が多いため、透過率および鮮明度が低い。【００７８】
［例３２〜３３］
例５のセラミックス焼結体の製造工程において、Ｙ２Ｏ３の含有量を表６に示すように増加または減少させる以外は、例５と同様にしてセラミックス焼結体を作製した。なお、例３２はＹ２Ｏ３の含有量を過剰にしたものであり、例３３はＹ２Ｏ３の含有量を過小にしたものである。セラミックス焼結体の各成分量（不純物量を含む）、気泡数、各特性値等を例１と同様にして測定した。それらの結果を表６に示す。例３２および例３３のＡｌＯＮ焼結体は、孔径が１μｍ以上５μｍ未満の気泡数が多く、かつ微小気泡集合体の数も多いため、透過率および鮮明度が低い。【００７９】
【表６】
2018168666.tif 000007
【００８０】
［例３４］
例５のセラミックス焼結体の製造工程において、ＭｇＯの含有量を表７に示すように増加させる以外は、例４と同様にしてセラミックス焼結体を作製した。なお、例３４はＭｇＯの含有量を過剰にしたものである。セラミックス焼結体の各成分量（不純物量を含む）、気泡数、各特性値等を例１と同様にして測定した。それらの結果を表７に示す。例３４のＡｌＯＮ焼結体は、孔径が１μｍ以上５μｍ未満の気泡数が多く、かつ微小気泡集合体の数も多いため、透過率および鮮明度が低い。【００８１】
［例３５］
例１７のセラミックス焼結体の製造工程において、Ｌａ２Ｏ３の含有量を表７に示すように増加させる以外は、例１７と同様にしてセラミックス焼結体を作製した。なお、例３５はＬａ２Ｏ３の含有量を過剰にしたものである。セラミックス焼結体の各成分量（不純物量を含む）、気泡数、各特性値等を例１と同様にして測定した。それらの結果を表７に示す。例３５のＡｌＯＮ焼結体は、孔径が１μｍ以上５μｍ未満の気泡数が多いため、透過率および鮮明度が低い。【００８２】
［例３６］
例５のセラミックス焼結体の製造工程において、炭素の含有量を表７に示すように減少させると共に、焼成時にＡｌＮるつぼを用いる以外は、例５と同様にしてセラミックス焼結体を作製した。セラミックス焼結体の各成分量（不純物量を含む）、気泡数、各特性値等を例１と同様にして測定した。それらの結果を表７に示す。例３６のＡｌＯＮ焼結体は、微小気泡集合体の数が多いため、鮮明度が低い。【００８３】
［例３７〜３８］
例５のセラミックス焼結体の製造工程において、炭素の含有量を表７に示すように増加させる以外は、例５と同様にしてセラミックス焼結体を作製した。セラミックス焼結体の各成分量（不純物量を含む）、気泡数、各特性値等を例１と同様にして測定した。それらの結果を表７に示す。例３７および例３８のＡｌＯＮ焼結体は、孔径が１μｍ以上５μｍ未満の気泡数が多く、微小気泡集合体の数も多いため、透過率および鮮明度が低い。【００８４】
［例３９］
例１０のセラミックス焼結体の製造工程において、炭素の含有量を表７に示すように増加させる以外は、例１０と同様にしてセラミックス焼結体を作製した。セラミックス焼結体の各成分量（不純物量を含む）、気泡数、各特性値等を例１と同様にして測定した。それらの結果を表７に示す。例３９のＡｌＯＮ焼結体は、孔径が１μｍ以上５μｍ未満の気泡数が多いため、透過率が低い。【００８５】
【表７】
2018168666.tif 000008
【００８６】
［例４０］
例１のセラミックス焼結体の製造工程において、１次焼成温度を１５７０℃に変更する以外は、例１と同様にしてセラミックス焼結体を作製した。セラミックス焼結体の各成分量（不純物量を含む）、気泡数、各特性値等を例１と同様にして測定した。それらの結果を表８に示す。例４０のＡｌＯＮ焼結体は、孔径が１μｍ以上５μｍ未満の気泡数が非常に多いため、透過率および鮮明度が低い。【００８７】
［例４１］
例１のセラミックス焼結体の製造工程において、２次焼成温度を１８５０℃に変更する以外は、例１と同様にしてセラミックス焼結体を作製した。セラミックス焼結体の各成分量（不純物量を含む）、気泡数、各特性値等を例１と同様にして測定した。それらの結果を表８に示す。例４１のＡｌＯＮ焼結体は、孔径が１μｍ以上５μｍ未満の気泡数が多く、微小気泡集合体の数も多いため、透過率および鮮明度が低い。【００８８】
［例４２］
例４のセラミックス焼結体の製造工程において、炭素の含有量を減少させると共に、ボールミルによる原料粉末の混合・粉砕時間を４８時間に変更し、焼成時にＡｌＮるつぼを用いる以外は、例４と同様にしてセラミックス焼結体を作製した。セラミックス焼結体の各成分量（不純物量を含む）、気泡数、各特性値等を例１と同様にして測定した。それらの結果を表８に示す。例４２のＡｌＯＮ焼結体は、微小気泡集合体の数が多いため、鮮明度が低い。【００８９】
［例４３］
例４のセラミックス焼結体の製造工程において、Ａｌ２Ｏ３とＡｌＮの含有量比を表８に示すように変更すると共に、ボールミルによる原料粉末の混合・粉砕時間を４８時間に変更する以外は、例４と同様にしてセラミックス焼結体を作製した。セラミックス焼結体の各成分量（不純物量を含む）、気泡数、各特性値等を例１と同様にして測定した。それらの結果を表８に示す。例４３のＡｌＯＮ焼結体は、鮮明度が低い。【００９０】
［例４４］
例４３のセラミックス焼結体の製造工程において、炭素の含有量を減少させると共に、焼成時にＡｌＮるつぼを用いる以外は、例４３と同様にしてセラミックス焼結体を作製した。セラミックス焼結体の各成分量（不純物量を含む）、気泡数、各特性値等を例１と同様にして測定した。それらの結果を表８に示す。例４４のＡｌＯＮ焼結体は、鮮明度が低い。【００９１】
【表８】
2018168666.tif 000009
【００９２】
［例４５］
例５のセラミックス焼結体の製造工程において、焼成工程における１５００℃までの昇温速度を１２００℃／ｈとし、１５００℃以上の昇温速度を６００℃／ｈとする以外は、例５と同様にしてセラミックス焼結体を作製した。セラミックス焼結体の各成分量（不純物量を含む）、気泡数、各特性値等を例１と同様にして測定した。それらの結果を表９に示す。例４５のＡｌＯＮ焼結体は、孔径が１μｍ以上５μｍ未満の気泡数が多いと共に、微小気泡集合体の数も多く、また平均結晶粒径も小さいため、透過率および鮮明度が低く、ヘイズも小さい。【００９３】
［例４６］
例５のセラミックス焼結体の製造工程において、２次焼成時間を２０時間に変更する以外は、例５と同様にしてセラミックス焼結体を作製した。セラミックス焼結体の各成分量（不純物量を含む）、気泡数、各特性値等を例１と同様にして測定した。それらの結果を表９に示す。例４６のＡｌＯＮ焼結体は、孔径が１μｍ以上５μｍ未満の気泡数が多いと共に、微小気泡集合体の数も多く、また平均結晶粒径も大きすぎるため、透過率および鮮明度が低く、耐熱衝撃性も小さい。【００９４】
［例４７］
例５のセラミックス焼結体の製造工程において、Ｌｉ２Ｏ源としてフッ化リチウム（ＬｉＦ）を用いる以外は、例５と同様にしてセラミックス焼結体を作製した。セラミックス焼結体の各成分量（不純物量を含む）、気泡数、各特性値等を例１と同様にして測定した。それらの結果を表９に示す。例４７のＡｌＯＮ焼結体は、孔径が１μｍ以上５μｍ未満の気泡数が多く、微小気泡集合体の数も多いため、透過率および鮮明度が低い。【００９５】
［例４８］
例４８は市販のＡｌＯＮ焼結体（加圧焼結体）である。例４８のＡｌＯＮ焼結体の各成分量（不純物量を含む）、気泡数、各特性値等を例１と同様にして測定した。それらの結果を表９に示す。例４８のＡｌＯＮ焼結体は、気泡を含有しておらず、かつ平均結晶粒径も大きいため、反射率および熱伝導率が高く、耐熱衝撃性も低い。【００９６】
［例４９］
例４９は市販の単結晶サファイアである。例４９の単結晶サファイアの各成分量（不純物量を含む）、気泡数、各特性値等を例１と同様にして測定した。それらの結果を表９に示す。例４９の単結晶サファイアは、気泡を含有しておらず、かつ単結晶体であるために耐熱衝撃性が非常に低い。【００９７】
【表９】
2018168666.tif 000010
【００９８】
本出願は、２０１７年３月１３日出願の日本特許出願２０１７−０４７６３５に基づくものであり、その内容はここに参照として取り込まれる。
【産業上の利用可能性】
【００９９】
本発明の透光性セラミックス焼結体は、安価であると共に、透明性および視認性に優れているため、各種の透明部材に有用である。
【国際調査報告】
2018168666.tif 000011
2018168666.tif 000012
2018168666.tif 000013